FR 2625749 A1 19890713 FR 8800219 A 19880111 Aqgloméré combustible résistant à l'eau. procéde pour le préparer et composition de matières mise en oeuvre dans ce Procédé L'invention a pour objet un aggloméré combustible résistant à l'eau. Elle vise également un procédé pour le préparer et une composition de matières mise en oeuvre dans ce procédé. Par l'expression "agglomérés combustibles", on désigne toute présentation physique de matériaux combus- tibles finement divisés facilement manutentionnables et utilisables à des fins domestiques ou industrielles. On peut citer à titre d'exemple les boulets, les briquettes et les pellets. Les matériaux combustibles finement divisés concernés par la présente invention peuvent être toutes substances riches en carbone comme par exemple des fines ou poussières de charbon,. des fines de charbon de bois. des fines de coke de charbon, des fines de coke de pé- trole ou un mélange de ces produits. Ces matériaux et en particulier les fines et poussières de charbon sont produits en grande quantité par les procédés modernes d'extraction et de lavage, notamment du charbon. Parmi les utilisations valorisantes de ces maté- riaux, on peut citer tout particulièrement leur emploi sous forme d'agglomérés combustibles. Différentes techniques d'agglomération de ces fines ou poussières, mettant généralement en oeuvre des additifs ou liants propres à assurer une cohésion suffi- sante, ont déjà été proposées. Parmi ces additifs ou liants, les plus couramment employes sont le brai de houille, de bois ou de pétrole, le bitume, les lignosulfonates, les argiles, les polysac- charides dont en particulier les amidons et les dérivés d'amidons. Le plus utilisé de ces liants est incontestable- ment le brai de houille, mais les exigences en ce qui concerne la protection de l'environnement se faisant de plus en plus strictes, son emploi connalt-aujourd'hui une certaine récession. En effet, son utilisation oblige à faire subir aux agglomérés ainsi obtenus un traitement thermique ou defumage afin d'en abaisser la concentration en composés phénoliques. Or, ce traitement entralne une pollution atmosphérique non négligeable. De plus, le défumage n'étant pas complet, la combustion de ces agglomérés au moment de leur utilisation provoque un dégagement de fumées nocives pour.l'homme. Ces inconvénients ont conduit certains pays à en interdire l'utilisation. Les inconvénients inhérents à l'utilisation du brai se retrouvent lors de l'emploi du bitume à titre de liant. Pour remédier à ces inconvénients, il a été pro- posé d'avoir recours, en tant que liant, à des lignosul- fonates, en particulier d'ammonium. La littérature scientifique concernant l'emploi de ces produits est extrêmement abondante et l'on peut citer à titre d'exemple les brevets SU 983.147, SU 1.010.146 et SU 1.137.103, les brevets EP O 097 486 et DE 3. 227.395 ou encore les brevets DD 224.331 et US 4.666.522. Il se trouve que la technique d'agglomération aux lignosulfonates est complexe et sa conduite nécessite une grande maltrise. Il est en effet nécessaire, - d'une part, de sécher les fines à une teneur en humi- dité précise de sorte que le mélange lignosulfonates- fines puisse être agglomére, un excès ou un défaut d'eau rendant impossible cette opération, - d'autre part, de polymériser les lignosulfonates selon un profil de températures parfaitement défini afin de les insolubiliser et ainsi conférer aux agglomérés une bonne tenue à l'eau. Or, la durée de ce dernier traitement thermique peut aller jusqu'à 3 heures et les températures requises pour l'insolubilisation doivent être élevées et notamment comprises entre 270' et 450C suivant la nature des lignosulfonates employés. Par conséquent, cette technique est onéreuse du point de vue énergétique. De plus, elle est aussi une cause non négligeable de pollution atmosphérique. En effet, lors du traitement thermique, il se produit un dégagement de fumées nocives riches en acide sulfurique. Il été proposé de résoudre ce problème de pollu- tion en apportant différents aménagements aux installa- tions en question, et notamment en prévoyant des disposi- tifs de condensation des fumées. Mais de tels dispositifs n'ont eu pour conséquence que de déplacer le problème de pollution vers un problème de corrosion dont on sait qu'il est extrêmement difficile à maîtriser, surtout lorsqu'il s'agit de traiter des condensats riches en acide sulfurique, même en employant en tant que matériau constitutif des installations d'agglomération, des aciers spéciaux. En tout état de cause et quelles que soient les solutions envisagées, les inconvénients liés à l'utilisa- tion de lignosulfonates en font une technique onéreuse, comme déjà souligné ci-dessus. De plus, les agglomérés fabriqués selon cette technique présentent l'inconvénient de générer, lors de leur combustion, des résidus soufrés qui se retrouvent notamment dans les fumées. On a proposé des procédés ne présentant pas les inconvénients susmentionnés propres au brai, au goudron et aux lignosulfonates, dans lesquels ces liants sont remplacés par des argiles et notamment par de la bento- nite (US 4.025.596 et DE 1.671.365). Toutefois, les agglomérés obtenus suivant ces techniques ne présentent pas toutes les caractéristiques physiques requises; en particulier, leur résistance mécanique est insuffisante et leur tenue à l'eau médiocre. Il s'ensuit que ces pro- cédés ne se sont pas développés dans la pratique. On a également proposé d'avoir recours, en tant que liant, à de l'amidon qui, employé seul ou en mélange avec d'autres liants, comme l'enseignent par exemple les brevets US 3.726.652 et DE 3.227.395 ou encore le brevet EP O 097 486, présente de nombreux avantages. Une étude comparative sur la pelletisation faite en 1982 à l'Université de Berkeley (thèse de K.V.S. SASTRY et D.W. FUERSTENAU). a montre que, par rapport à une émulsion d'asphalte, ou à la bentonite, l'amidon conduisait à de meilleurs résultats sur les plans: - de la.résistance à la compression mécanique, de la résistance à l'abrasion, - de la résistance aux impacts. Par ailleurs et contrairement aux lignosulfona- tes, l'amidon ne nécessite pas de précaution particulière en ce qui concerne l'humidité du prémélange fines-liant avant l'étape proprement dite d'agglomération car l'humi- dité naturelle des fines stockées de façon traditionnelle est -très proche de celle requise pour les conditions optimales d'agglomération avec ce type de liant. En outre, l'amidon peut être utilisé sans limita- tion dans des installations industrielles initialement conçues pour un usage de brai ou de bitume qui sont les liants les plus utilisés actuellement, son emploi ne nécessitant donc pas d'investissement supplémentaire; de plus, la maintenance-des installations est réduite. Enfin, la combustion des agglomérés liés par de l'amidon ne génère pas de fumée toxique et/ou polluante. Toutefois, et cela constitue un inconvénient majeur, les agglomérés à base d'amidon tout comme ceux à base de bentonite présentent une sensibilité très marquee à l'eau, rendant impossible leur stockage à l'air libre. On a proposé, pour remédier à cet inconvénient, d'associer l'amidon avec du brai, de l'asphalte ou du bitume ou encore d'insolubiliser l'amidon avec des résines du type uree, phénol-formol, mélamine-formol, cétone-formol, ou leur mélange. Aucune de ces solutions n'est pleinement satis- faisante car toutes reposent le problème du dégagement de fumées toxiques et polluantes lors de la combustion des agglomérés ainsi obtenus. Il a été aussi proposé d'enrober les agglomérés d'un feuil ou pellicule hydrofuge obtenu par application d'une cire émulsionnee. Bien qu'originale, une telle so- lution est onéreuse de par les quantités de cire mise en oeuvre et la protection contre l'humidité ainsi conférée aux agglomérés peut être altérée si ces agglomérés subis- sent, au cours de leur transport, des chocs entraînant une détérioration du feuil protecteur. Par conséquent, aucun des procédés existants ne permet d'obtenir, dans des conditions économiquement et écologiquement acceptables, des agglomérés combustibles présentant simultanément des caractéristiques mécaniques et une tenue à l'eau satisfaisantes. L'invention a donc pour but de remédier aux in- convénients de l'art antérieur et de fournir un aggloméré combustible répondant mieux que ceux qui existent déjà aux diverses exigences de la pratique. Et la Société Demanderesse a eu le mérite de trouver que ce but était atteint dés.lors que les agglo- mérés combustibles du genre en question comportent, d'une part un liant organique et, d'autre part, un agent hydro- fugeant organosilicique. En conséquence, l'aggloméré combustible résistant à l'eau à base d'un matériau combustible finement divisé conforme à l'invention est caractérisé par le fait qu'il comporte des proportions efficaces respectivement d'au moins un liant organique et d'au moins un agent hydrofu- geant organosilicique. On désigne par proportion efficace celle suffi- sante pour obtenir l'effet recherché. Selon un mode de réalisation avantageux de l'ag- gloméré conforme à l'invention, le liant organique est choisi dans le groupe comprenant par exemple les mélas- ses, les celluloses, les hémicelluloses, les farines, les protéines, les amidons, les dérivés d'amidon, les ligno- sulfonates (qui, grâce à l'invention, n'ont plus à être soumises aux techniques et traitements complexes indis- pensables dans le cadre de leur mise en oeuvre selon l'art antérieur) et les mélanges de ces produits. Les amidons et leurs dérivés constituent des liants préférés. Selon un autre mode de réalisation avantageux de l'aggloméré conforme à l'invention, l'agent hydrofugeant organosilicique est un composé dont l'unité structurale est représentée par la formule: R I - Si - O - (I) R1 dans laquelle R et R1, qui peuvent être identiques ou différents l'un de l'autre, sont des radicaux organiques monovalents, ledit composé étant avantageusement choisi dans le groupe comprenant les huiles silicones non réac- tives, les résines silicones, les huiles silicones réac- tives notamment hydroxylees, alcoylées, arylees, hydro- alcoylées, hydroarylées ainsi que les mélanges de ces produits et les émulsions qui peuvent être préparées à partir de ces produits. Selon un autre mode de réalisation avantageux de l'aggloméré conforme à l'invention, l'agent hydrofugeant organosilicique est choisi dans le groupe des siliconates de formule générale: i sl3 0 - (II) | n OX UA dans laquelle - R2 est un groupement alcoyle, alkényle ou aryle, - X est un atome de métal alcalin ou alcalino-terreux et - t n 10. le siliconate de potassium étant préféré. Lorsque le liant organique entrant dans la cons- titution de l'aggloméré conforme à l'invention est un - amidon ou un dérivé d'amidon, on désigne par ces termes - en ce qui concerne l'amidon, les amidons natifs de toute origine, naturels ou hybrides provenant par exemple de la pomme de terre, du manioc, du maïs, du mais cireux, du maïs à haute teneur en amylose, du blé et des coupes qui peuvent en être faites, de l'orge et du sorgho, - en ce qui concerné le dérivé d'amidon, les ami- dons modifiés par voie physique et/ou chimique. Avantageusement, le liant organique est un amidon natif éventuellement rendu soluble dans l'eau froide par un traitement physique de cuissonextrusion et/ou de gélatinisation sur tambour. Par rapport au poids de matériaux combustibles finement divisés, l'aggloméré conforme à l'invention com- prend avantageusement: - une proportion de 0,2 à 25% en poids de liant orga- nique, de préférence de 1 à 15% en poids et, plus préférentiellement encore, de 2 à 7% en poids, - une proportion de 0,005 à 5% en poids d'agent hydro- fugeant organosilicique, de préférence.de 0,025 à - 1,5% en poids et, plus préférentiellement encore, de 0,05 à 0,5% en poids. -L'aggloméré conforme à l'invention peut éventuel- lement comprendre d'autres constituants comme par exemple les carbonates, la chaux vive ou éteinte, la dolomite ou autres, en une proportion pouvant atteindre 15% en poids par rapport au poids de matériau finement divisé, la ré- partition granulométrique de ces constituants devant être de préférence proche de celle du matériau finement divisé. Et la granulométrie de ce matériau combustible finement divisé qui représente le constituant essentiel en proportion pondérale de l'aggloméré conforme à l'in- vention, est généralement comprise entre environ 1 pm et environ 1 cm. Le procédé conforme à l'invention pour préparer l'aggloméré conforme à l'invention est caractérisé par le fait - que l'on sélectionne un matériau combustible finement divisé, un liant organique et un agent hydrofugeant organosilicique, - que l'on mélange l'agent hydrofugeant avec soit le matériau combustible, soit le liant organique, soit avec l'un et l'autre de ces produits ou leur mélange, - que l'on soumet le mélange ainsi obtenu à un traite- ment d'agglomération. Suivant un mode de réalisation avantageux du pro- cédé conforme à l'invention, seule une partie de l'agent hydrofugeant est mélangée avec soit le matériau combusti- ble, soit le liant organique, soit avec l'un et l'autre de ces produits ou leur mélange, l'autre partie de l'agent hydrofugeant étant appliquée sur le produit ré- sultant du traitement d'agglomération. Suivant un autre mode de réalisation avantageux du procéde conforme à l'invention, seuls le matériau combustible et le liant organique sont mélangés et soumis au traitement d'agglomération, l'agent hydrofugeant étant appliqué au produit résultant de ce traitement. Selon un autre mode de réalisation avantageux du susdit procédé, on prépare une composition de matière comprenant le liant organique et au moins une partie de l'agent hydrofugeant organosilicique, on réalise un mélange intime du combustible finement divisé et de cette composition de matière et on soumet ce mélange au traite- ment d'agglomération, la partie éventuelle d'agent hydro- fugeant non comprise par la composition de matière étant par exemple appliquée au produit résultant du traitement d'agglomération. La composition de matière mise en oeuvre dans ce mode de réalisation avantageux du procédé conforme à l'invention constitue, dans le cadre de cette application particulière, un produit industriel nouveau. Selon un autre mode de réalisation du procédé conforme à l'invention, on soumet l'aggloméré obtenu à l'issue du traitement d'agglomération à un traitement d'étuvage dans des conditions de température généralement comprises entre environ 80-100'C et environ 200'C. Suivant un autre mode de réalisation avantageux du procédé conforme à l'invention, la nature et les pro- portions des constituants sont sélectionnées de façon telle que l'aggloméré obtenu présente les caractéristi- ques indiquées plus haut. Par ailleurs, la technique d'agglomération mise en oeuvre dans le susdit procédé est choisie dans le groupe comprenant la pelletisation, la pression-compac- tage, l'extrusion et le moulage ces techniques sont en elles-mêmes connues et décrites par exemple dans le brevet EP 0 097 486. Lorsqu'une partie au moins de l'agent hydrofu- geant est appliquée après réalisation du traitement d'agglomération, on peut procéder par trempage, aspersion ou pulvérisation. L'aggloméré combustible conforme à l'invention présente, outre un ensemble de caractéristiques mécani- ques élevées, tout ou moins égales à celles des agglomé- rés conformes à l'art antérieur, une tenue à l'eau remarquable. L'invention pourra être encore mieux comprise à l'aide des exemples qui suivent et qui sont relatifs à des modes de réalisation avantageux. EXEMPLE 1 Boulets à base de fines de charbon. Dans un malaxeur, on introduit, d'une part, 50 kg de fines de charbon ayant une humidité superficielle de 2,2%, une granulométrie inférieure à 1 mm et, d'autre part, 3 kg d'amidon natif de blé. On chauffe ce mélange jusqu'à 50OC et on y introduit alors 4,5 litres d'eau. On malaxe le mélange ainsi obtenu pendant une demi-heure sous chauffage en élevant la température à 90C; l'humi- dité superficielle mesurée à l'aide du dispositif connu sous la désignation SPEEDY est alors de 2,3%. Le mélange est aggloméré par pression-compactage sur une presse du type SAHUT CONREUR; parmi les paramètres du traitement, on fournit la température du mélange qui, au moment de l'agglomération, est d'environ 70*C, la pression de ré- glage qui est. de 16,7 105 N/m linéaire, la vitesse des zones de la presse qui est de 5 tr/min et la puissance de la presse qui est de 6 kW. On obtient ainsi des boulets de charbon présen- tant une cohésion suffisante à vert pour pouvoir subir un transport. Ils ne sont pas endommages par une chute d'une hauteur de 6 mètres et ont une bonne résistance mécanique après 1 heure de séchage à température ambiante. La résistance de ces boulets, déterminee à l'aide d'un compressiométre à contrepoids mis au point par la Société SAHUT CONREUR présente les valeurs suivantes: - à vert...... 294,3 N - après 24 heures de séchage à température ambiante...... 686.7 N - après étuvage d'une heure à 100OC et d'une heure à 130C...... 1765,8 N. Ces boulets sont ensuite immergés dans de l'eau froide. On constate qu'ils se désagrègent très rapide- ment. Après quelques minutes, l'aggloméré ne présente plus aucune cohésion. Ces résultats illustrent qu'il est possible, en utilisant uniquement un liant de type amylace, de pro- duire des agglomérés de fines de charbon ayant de bonnes caractéristiques mecaniques mais ne résistant pas à l'eau. EXEMPLE 2 Boulets de fines de charbon. Dans un malaxeur, on mélange intimement 50 kg de fines de charbon de caractéristiques identiques à celles des fines de l'exemple 1 et 3 kg d'amidon natif de blé. On chauffe le mélange obtenu sous agitation jusqu'à une température de 50'C. On ajoute alors 50 grammes d'agent hydrofugeant de type RHODORSIL SILICONATE 51 T (silico- nate de potassium commercialisé par RHONE-POULENC à envi- ron 49% de matière sèche) dilué dans 5 litres d'eau. On malaxe ensuite ce mélange pendant une demi-heure en por- tant la température du mélange à 90C; l'humidité super- ficielle est aloRs de 2,1%. Le mélange est ensuite soumis à un traitement d'agglomération par pression-compactage dans les mêmes conditions qu'à l'exemple 1. On obtient ainsi des boulets de'fines de charbon présentant une cohésion suffisante à vert pour pouvoir subir un transport. Après une chute d'une hauteur de 6 mètres, ils ne sont pas endommages; ils ont une bonne résistance mécanique après 1 heure de séchage à tempéra- ture ambiante. La résistance de ces boulets, mesurée comme à l'exemple 1, présente les valeurs suivantes: - à vert...... 294.3 N - après 24 heures de séchage à température ambiante...... 784,8 N - après étuvage d'une heure à *C et d'une heure à 130OC...... 1962.0 N. Ces boulets sont ensuite immergés dans de l'eau froide. Il n'est pas observé de désagrégation même après plusieurs mois d'immersion. La résistance mécanique des boulets reste inchan- gée après leur séjour dans l'eau et après un simple égouttage. L'intérieur des boulets ne présente aucune trace d'humidité. Cet exemple montre que l'addition de 5,6% d'ami- don natif et de 0,047% de siliconate de potassium en poids sec par rapport au poids de fines de combustible, permet d'obtenir des agglomérés satisfaisant aux exigen- ces de la technique du point de vue de la résistance mecanique et de la tenue à l'eau. EXEMPLE 3 Boulets de fines de charbon. On ajoute à un mélange de fines de charbon et d'amidon identique à celui de l'exemple 2 et cela dans les mêmes conditions. 100 g d'une émulsion de silicone RHODORSIL EMULSION 879 commercialisé par RHONE-POULENC et on soumet le mélange aux mêmes traitements que le mélange de l'exemple 2. L'humidité superficielle est alors de 1.5%. On obtient ainsi des boulets de fines de charbon présentant une cohésion à vert suffisante pour subir un transport. Apres une chute d'une hauteur de 6 mètres, ils ne sont pas endommagés; ils ont une bonne résistance mé- canique après 1 heure de séchage à température ambiante. La résistance de ces boulets, mesurée comme à l'exemple 1, présente les valeurs suivantes: - à vert......294,3 N - après 24 heures de séchage à température ambiante....... 657,3 N - après étuvage d'une heure à *C et d'une heure à 130C...... 1863.9 N. Ces boulets sont ensuite immergés dans de l'eau froide. Il n'est pas observe de désagrégation même après plusieurs mois d'immersion. Leur résistance mécanique reste inchangée après leur séjour dans l'eau et après un simple égouttage. L'intérieur des boulets ne présente aucune trace d'humi- ditée. Cet exemple montre que l'addition de 5,6% d'ami- don natif et de 0,11% d'un dérivé organosilicique de type émulsion d'huiles de silicone réactives en poids sec par rapport au poids de fines de combustible permet d'obtenir des agglomérés satisfaisant aux exigences de la technique tant au point de vue de la résistance mécanique que de la tenue à l'eau. REVENDICATIONS 1. Aggloméré combustible résistant à l'eau à base d'un matériau combustible finement divisé, caracté- risé par le fait qu'il comporte des proportions efficaces respectivement d'au moins un liant organique et d'au moins un agent hydrofugeant organosilicique. 2. Aggloméré selon la revendication 1, caracté- risé par le fait que le liant organique est choisi dans le groupe comprenant les mélasses, les celluloses, les hémicelluloses, les farines, les protéines, les amidons, les dérivés d'amidon, les lignosulfonates et les mélanges de ces produits, les amidons et leurs dérivés étant pré- férés. 3. Aggloméré selon l'une des revendications 1 et 2, caractérisé par le fait que l'agent hydrofugeant orga- nosilicique est un composé dont l'unité structurale est représentée par la formule R - Si - O - (I) R1 dans laquelle R et R1, qui peuvent être identiques ou différents l'un de l'autre, sont des radicaux organiques monovalents, ledit composé étant de préférence choisi dans le groupe comprenant les huiles silicones non réac- tives, les résines silicones, les huiles silicones réac- tives notamment hydroxylées, alcoylées, arylées, hydro- alcoylées, hydroarylées ainsi que les mélanges de-ces produits et les émulsions qui peuvent être préparées à partir de ces produits. 4. Aggloméré selon la revendication 3, caracté- risé par le fait que l'agent hydrofugeant organosilicique est choisi dans le groupe des siliconates de formule générale: R2 f Si T - (II) Lx 0 1 n OX dans laquelle - R2 est un groupement alcoyle, alkényle ou aryle, - X est un atome de métal alcalin ou alcalino-terreux et - 1 le siliconate de potassium étant préféré. Or 5. Aggloméré selon l'une des revendications 1 à 4, caractérisé par le fait que le liant organique est - soit un amidon natif de toute origine, naturel ou hybride provenant par exemple de la pomme de terre, du manioc, du mais, du mais cireux, du mais à haute.teneur en amylose, du blé et des coupes qui peuvent en être fai- tes, de l'orge et du sorgho. - soit un dérivé d'amidon constitué par un amidon modifié par voie-physique et/ou chimique. 6. Aggloméré selon la revendication 5, caracté- risé par le fait que le liant organique est un amidon natif éventuellement rendu soluble dans l'eau froide par un traitement physique de cuisson-extrusion et-tou de gélatinisation sur tambour. 7. Aggloméré selon l'une des revendications 1 à 6, caractérisé par le fait que, par rapport au poids de matériau combustible finement divisé, il comprend: - une proportion de 0,2 à 25% en poids de liant orga- nique, de préférence de 1 à 15% en poids et, plus préférentiellement encore, de 2 à 7% en poids, - une proportion de 0,005 à 5% en poids d'agent hydro- fugeant organosilicique, de préférence de 0,025 à 1,5% en poids et, plus préférentiellement encore, de 0,05 à 0,5% en poids. 8. Procédé pour la préparation d'un aggloméré combustible résistant à l'eau selon l'une des revendica- tions 1 à 7, caractérisé par le fait - que l'on sélectionne un matériau combustible finement divisé, un liant organique et un agent hydrofugeant organosilicique, - que l'on mélange l'agent hydrofugeant avec soit le matériau combustible, soit le liant organique, soit avec l'un et l'autre de ces produits ou leur mélange, - que l'on soumet le mélange ainsi obtenu à un traite- ment d'agglomération. 9. Procédé selon la revendication 8, caractérisé par le fait que seule une partie de l'agent hydrofugeant est mélangée avec soit le matériau combustible, soit le liant organique, soit avec l'un et l'autre de ces pro- duits ou leur mélange, l'autre partie de l'agent hydro- fugeant étant appliquée sur le produit résultant du traitement d'agglomération. 10. Procédé selon l'une des revendications 8 et 9, caractérisé par le. fait que seuls le matériau combus- tible et le liant organique sont mélangés et soumis au traitement d'agglomération, l'agent hydrofugeant étant appliqué au produit résultant de ce traitement. 11. Procédé selon l'une des revendications 7 à , caractérisé par le fait qu'on prépare une composition de matière comprenant le liant organique et au moins une partie de l'agent hydrofugeant organosilicique, on réa- lise un mélange intime du combustible finement divisé-et de cette composition de matière et on soumet ce mélange au traitement d'agglomération, la partie éventuelle d'agent hydrofugeant non comprise par la composition de matière étant appliquée au produit résultant du traite- ment d'agglomération. 12. Procédé selon l'une des revendications 8 à 11, caractérisé p-ar le fait qu'on soumet l'aggloméré obtenu à l'issue du traitement d'agglomération à un traitement d'étuvage dans des conditions de température généralement comprises entre environ 80-100*C et environ &C. 13. Procédé -selon l'une des revendications 8 à 12, caractérisé par le fait que la technique d'aggloméra- tion mise en oeu.vre est choisie dans le group'e comportant la pelletisation, la pression-compactage, l'extrusion et le moulage. 14. Procédé selon l'une des revendications 8 à 13, caractérisé par le fait que, lorsqu'au moins une partie de l'agent hydrofugeant. est appliqué après réali- sation du traitement d'agglomération, on procède par trempage, aspersion ou pulvérisation.